(57)【要約】【課題】高い透明性を有するとともに高い屈折率を有する膜体を形成するのに適したナノダイヤモンド分散コート剤、および、そのような光透過性の膜体を有する光学部材を、提供する。【解決手段】本発明のコート剤Ｘ１は、ナノダイヤモンド粒子１１と酸化ニオブナノ粒子１２とを含む。ナノダイヤモンド粒子１１と酸化ニオブナノ粒子１２との合計含有量１００重量部に対し、ナノダイヤモンド粒子１１の含有量は２５〜９０重量部である。本発明の光学部材は、このようなコート剤Ｘ１から形成された部位を光透過領域の少なくとも一部に有する。【選択図】図１
2016196617.tif 000002
【特許請求の範囲】
【請求項１】
酸化ニオブのナノ粒子と、
前記酸化ニオブのナノ粒子との合計含有量１００重量部に対して含有量が２５〜９０重量部であるナノダイヤモンド粒子とを含む、ナノダイヤモンド分散コート剤。
【請求項２】
前記ナノダイヤモンド粒子は、爆轟法ナノダイヤモンド粒子である、請求項１に記載のナノダイヤモンド分散コート剤。
【請求項３】
ゼータ電位がネガティブであるナノダイヤモンド粒子の水分散液と、酸化ニオブナノ粒子の水分散液とが混合してなる、請求項１または２に記載のナノダイヤモンド分散コート剤。
【請求項４】
ｐＨが６．０から１４．０の範囲にある、請求項１から３のいずれか一つに記載のナノダイヤモンド分散コート剤。
【請求項５】
成膜後に２．０％以下のヘーズおよび１．８５〜２．３の屈折率を示す、請求項１から４のいずれか一つに記載のナノダイヤモンド分散コート剤。
【請求項６】
前記ナノダイヤモンド粒子は、ナノダイヤモンドの一次粒子である、請求項１から５のいずれか一つに記載のナノダイヤモンド分散コート剤。
【請求項７】
請求項１から６のいずれか一つに記載のナノダイヤモンド分散コート剤から形成された部位を、光透過領域の少なくとも一部に有する、光学部材。
【発明の詳細な説明】
【技術分野】
【０００１】
本発明は、高屈折率微粒子の分散しているコート剤、および、そのようなコート剤から形成された部位を有する光学部材に関する。
【背景技術】
【０００２】
近年、様々な技術分野において、透明性に優れ且つ屈折率の高い膜体を形成するためのコート剤が求められている。例えば、各種光学部材における屈折率調整膜（いわゆるインデックスマッチングフィルムや屈折率調整接着層）や反射防止膜の技術分野においてである。また、そのようなコート剤として、高屈折率微粒子が分散された各種分散液の開発が試みられている（例えば、特許文献１〜４）。高屈折率微粒子としては、例えば、ジルコニア粒子、酸化チタン粒子、酸化スズ粒子、ダイヤモンド粒子、および酸化ニオブ粒子が知られている。
【先行技術文献】
【特許文献】
【０００３】
【特許文献１】特開２００５−１８５９２４号公報
【特許文献２】特開２００９−１６２８４８号公報
【特許文献３】特開２００９−２７５１１５号公報
【特許文献４】国際公開第２０１４／１１５７９３号
【発明の概要】
【発明が解決しようとする課題】
【０００４】
例えば爆轟法により、ナノダイヤモンドと呼称される微粒子状のダイヤモンドが生成することが知られている。ナノダイヤモンドは、バルクダイヤモンドがそうであるように高い屈折率等を示す。微粒子たるナノ粒子は、一般に、表面原子（配位的に不飽和である）の割合が大きいので、隣接粒子の表面原子間で作用し得るファンデルワールス力の総和が大きくて凝集（aggregation）しやすい。これに加えて、爆轟法ナノダイヤモンド（爆轟法によって生成したナノダイヤモンド）の場合、隣接結晶子の結晶面間クーロン相互作用が寄与して非常に強固に集成する凝着（agglutination）という現象が生じ得る。爆轟法ナノダイヤモンドは、このように結晶子ないし一次粒子の間が重畳的に相互作用し得る特異な性質を有するところ、当該ナノダイヤモンドが例えば溶媒中で分散した状態を創出することには技術的困難を伴う。ナノダイヤモンドは、爆轟法により得られる生成物にて先ずは、一次粒子間が非常に強く相互作用して集成している凝着体（二次粒子）の形態をとり、二次粒子から一次粒子への解砕や、一次粒子を所望の溶媒に分散させることに、技術的困難を伴うのである。
【０００５】
本発明は、このような事情のもとで考え出されたものであり、高い透明性を有するとともに高い屈折率を有する膜体を形成するのに適したナノダイヤモンド分散コート剤を提供することを、目的とする。また、本発明は、そのような光透過性の膜体を有する光学部材を提供することを、他の目的とする。
【課題を解決するための手段】
【０００６】
本発明の第１の側面によると、ナノダイヤモンド分散コート剤が提供される。このナノダイヤモンド分散コート剤は、ナノダイヤモンド粒子と酸化ニオブのナノ粒子とを含む。ナノダイヤモンド粒子と酸化ニオブのナノ粒子との合計含有量１００重量部に対し、ナノダイヤモンド粒子の含有量は２５〜９０重量部である。すなわち、前記合計含有量１００重量部に対し、酸化ニオブナノ粒子の含有量は１０〜７５重量部である。本発明において、ナノ粒子とは、粒径１〜５０ｎｍの粒子をいう。本発明におけるナノダイヤモンド粒子もナノ粒子に含まれる。このような構成のナノダイヤモンド分散コート剤は、例えば所定の基材上に塗布された後に乾燥されることにより、光透過性の膜体を形成するための材料である。
【０００７】
本コート剤には、上述のように、酸化ニオブのナノ粒子が含まれる。酸化ニオブナノ粒子は、水などの分散媒に所定のコロイド粒子として分散された状態から分散媒が蒸散除去されると粒子間が結着するいわゆる自己結着性を発揮し得る粒子である。酸化ニオブナノ粒子のこのような結着作用を利用することにより、本コート剤から膜体を形成することが可能となる。具体的には、本コート剤が所定の基材上に塗布された後に乾燥される際、所定のコロイド粒子たる酸化ニオブナノ粒子がコロイド粒子たるナノダイヤモンド粒子を伴いつつも自己結着性を発揮することよって、両粒子群を含んで固化した膜体が形成され得る。本コート剤に含まれるナノダイヤモンド粒子は、本コート剤から形成される膜体において、本コート剤中での分散状態を反映して分散して含まれることとなる。すなわち、本コート剤における酸化ニオブナノ粒子群およびナノダイヤモンド粒子群は、それぞれの本コート剤中での分散状態を反映して相互に混在し、均質な膜体を形成することとなる。このような膜体は、光透過性を有する。本コート剤においては、ナノダイヤモンド粒子および酸化ニオブナノ粒子に関する例えば粒径や含有量の調整により、厚さ１００ｎｍに成膜された場合のヘーズが２．０％以下となるように設定することが可能である。
【０００８】
また、本コート剤中には、高屈折率微粒子である酸化ニオブナノ粒子と、酸化ニオブナノ粒子よりも更に屈折率の高いナノダイヤモンド粒子とが分散している。このような本コート剤から形成される膜体は、高屈折率微粒子である酸化ニオブナノ粒子と、酸化ニオブナノ粒子よりも更に屈折率の高いナノダイヤモンド粒子とを含む。このような膜体は、酸化ニオブナノ粒子のみからなる膜体よりも高い屈折率を有し得る。本コート剤においては、ナノダイヤモンド粒子および酸化ニオブナノ粒子に関する例えば含有量の調整により、成膜後の屈折率が１．８５〜２．３となるように設定することが可能である。
【０００９】
以上のように、本ナノダイヤモンド分散コート剤は、高い透明性を有するとともに高い屈折率を有する膜体を形成するのに適する。
【００１０】
好ましくは、ナノダイヤモンドは、爆轟法ナノダイヤモンド（爆轟法によって生成したナノダイヤモンド）である。爆轟法ナノダイヤモンドの一次粒子の粒径は一桁ナノメートルであるところ、このような構成は、本ナノダイヤモンド分散コート剤から形成される膜体について低いヘーズすなわち高い透明性を実現するうえで好適である。
【００１１】
好ましくは、本ナノダイヤモンド分散コート剤は、ゼータ電位がネガティブであるナノダイヤモンド粒子の水分散液と、酸化ニオブナノ粒子の水分散液とが混合してなる。本コート剤は、これらナノ粒子水分散液を混合して調製することができる。具体的には、ゼータ電位がネガティブであってナノダイヤモンド粒子が安定して分散しているコロイド水溶液と、酸化ニオブナノ粒子が安定して分散しているコロイド水溶液とを混合することによって、本コート剤を調製することができる。好ましくは、酸化ニオブナノ粒子水分散液は、ｐＨ７．０以上であって中性またはアルカリ性の水溶液である。以上のような構成は、本コート剤において、酸化ニオブナノ粒子について安定した分散状態を維持させたうえで、ナノダイヤモンド粒子についても安定した分散状態を維持させるうえで、好適である。
【００１２】
好ましくは、本ナノダイヤモンド分散コート剤のｐＨは６．０から１４．０の範囲にある。このような構成は、本コート剤において、酸化ニオブナノ粒子について安定した分散状態を維持させたうえで、ナノダイヤモンド粒子についても安定した分散状態を維持させるうえで、好適である。
【００１３】
好ましくは、本ナノダイヤモンド分散コート剤は、上述のように、成膜後に２．０％以下のヘーズおよび１．８５〜２．３の屈折率を示すように設計されている。
【００１４】
好ましくは、ナノダイヤモンド粒子は、ナノダイヤモンドの一次粒子である。ナノダイヤモンド粒子が二次粒子より小さな一次粒子である構成は、本ナノダイヤモンド分散コート剤から形成される膜体について低いヘーズすなわち高い透明性を実現するうえで好適である。
【００１５】
本発明の第２の側面によると、光学部材が提供される。この光学部材は、本発明の第１の側面に係るナノダイヤモンド分散コート剤から形成された部位を、光透過領域の少なくとも一部に有する。本光学部材は、高い透明性を有するとともに高い屈折率を有する膜体を有する光学部材を実現するうえで、好適である。
【図面の簡単な説明】
【００１６】
【図１】本発明の一の実施形態に係るナノダイヤモンド分散コート剤の拡大模式図である。
【図２】本発明の他の実施形態に係る光学部材の拡大部分断面図である。
【発明を実施するための形態】
【００１７】
図１は、本発明の一の実施形態に係るコート剤Ｘ１の拡大模式図である。コート剤Ｘ１は、ナノダイヤモンド分散コート剤であって、例えば所定の基材上に塗布された後に乾燥されることによって光透過性の膜体を形成するための材料である。本実施形態に係るコート剤Ｘ１は、ナノダイヤモンド粒子１１と、酸化ニオブナノ粒子１２と、分散媒１３とを含む。
【００１８】
コート剤Ｘ１に含まれるナノダイヤモンド粒子１１は、ナノダイヤモンドの微粒子であり、分散媒１３中にて互いに離隔してコロイド粒子として分散している。ナノダイヤモンド粒子１１は、所定の生成過程を経て生成した一次粒子であってもよいし、一次粒子間が集成してなる二次粒子であってもよい。ナノダイヤモンド粒子１１が二次粒子より小さな一次粒子である構成は、コート剤Ｘ１から形成される膜体について低いヘーズすなわち高い透明性を実現するうえで好ましい。
【００１９】
ナノダイヤモンド粒子１１の粒径Ｄ５０（メディアン径）は、１〜５０ｎｍである。この粒径Ｄ５０の上限は、好ましくは２０ｎｍであり、より好ましくは１０ｎｍであり、更に好ましくは８ｎｍであり、特に好ましくは６ｎｍである。ナノダイヤモンド粒子１１の粒径Ｄ５０が小さいほど、コート剤Ｘ１から形成される膜体について低いヘーズすなわち高い透明性を実現するうえで好ましい傾向にある。本明細書では、一次粒子の粒径Ｄ５０は、ＴＥＭ観察によって測定される値とする。このＴＥＭ観察において具体的には、まず、対象となる試料について一視野あたりに含まれる一次粒子の数が２００〜３００個となるように画像を撮影する。そして、その画像内の一次粒子の各々について画像解析ソフトを使用して粒径を求め、その結果に基づいて当該一次粒子群に係るメディアン径を算出する。また、本明細書では、二次粒子の粒径Ｄ５０は、いわゆる動的光散乱法によって測定される値とする。
【００２０】
ナノダイヤモンド粒子１１の含有量は、２５〜９０重量部である。ナノダイヤモンド粒子１１の当該含有量は、コート剤Ｘ１に含まれるナノダイヤモンド粒子１１と酸化ニオブナノ粒子１２との合計含有量１００重量部に対する相対量である。コート剤Ｘ１から形成されることとなる膜体について高い屈折率を実現するという観点から、ナノダイヤモンド粒子１１の含有量の下限は、好ましくは４５重量部であり、より好ましくは５５重量部であり、更に好ましくは７５重量部であり、特に好ましくは８０重量部である。成膜性の観点から、ナノダイヤモンド粒子１１の含有量の上限は９０重量部である。
【００２１】
一次粒子の粒径Ｄ５０が一桁ナノメートルであるナノダイヤモンドは、例えば爆轟法によって生成することが可能である。爆轟法においては、例えば、爆薬を密閉容器中で爆発させる。その際、使用爆薬が部分的に不完全燃焼を起こして遊離した炭素を原料として、爆発で生じた衝撃波の圧力とエネルギーの作用によってナノダイヤモンドが生成する。爆薬としては、トリニトロトルエン（ＴＮＴ）とシクロトリメチレントリニトロアミンすなわちヘキソーゲン（ＲＤＸ）との混合物を使用することができる。
【００２２】
爆轟法で得られるナノダイヤモンド粗生成物には、金属酸化物が含まれやすい。この金属酸化物は、爆轟法に使用される容器等に由来するＦｅ，Ｃｏ，Ｎｉ等の酸化物である。例えば水溶媒中で所定の強酸を作用させることにより、ナノダイヤモンド粗生成物から金属酸化物を溶解・除去することができる（酸処理）。この酸処理に用いられる強酸としては、鉱酸が好ましく、例えば、塩酸、フッ化水素酸、硫酸、硝酸、および王水が挙げられる。
【００２３】
爆轟法で得られるナノダイヤモンド粗生成物には、グラファイト（黒鉛）が含まれている。このグラファイトは、使用爆薬が部分的に不完全燃焼を起こして遊離した炭素のうちナノダイヤモンド結晶を形成しなかった炭素に由来する。例えば上記の酸処理を経た後に、例えば水溶媒中で所定の酸化剤を作用させることにより、ナノダイヤモンド粗生成物からグラファイトを除去することができる（酸化処理）。この酸化処理に用いられる酸化剤としては、例えば、クロム酸、無水クロム酸、二クロム酸、過マンガン酸、過塩素酸、及びこれらの塩、並びに、過酸化水素が挙げられる。
【００２４】
爆轟法ナノダイヤモンド（爆轟法によって生成したナノダイヤモンド）は、以上のような酸処理および酸化処理を経て精製された後であっても、一次粒子間が非常に強く相互作用して集成している凝着体（二次粒子）の形態をとる。この凝着体を所定の分散媒に分散させて得られる懸濁液を解砕処理に付すことによって、粒径が一桁ナノメートルのナノダイヤモンドを得ることができる。分散媒としては、ナノダイヤモンドが溶解性を示し得る溶媒が好ましく、例えば、水、メタノール、エタノール、エチレングリコール、およびＮ−メチルピロリドンが挙げられる。解砕処理は、例えば、高剪断ミキサー、ハイシアーミキサー、ホモミキサー、ボールミル、ビーズミル、高圧ホモジナイザー、超音波ホモジナイザー、またはコロイドミルを使用して行うことができる。また、上記のような解砕処理の後、ナノダイヤモンドの分散している懸濁液の水分量を必要に応じて低減することによって、所定濃度のナノダイヤモンド水分散液を得ることができる。或は、上記のような解砕処理の後、ナノダイヤモンドの分散している懸濁液から必要に応じて水分を除去することによって、ナノダイヤモンドの粉体を得ることができる。これら水分量低減および水分除去は、例えばエバポレーターを使用して行うことができる。
【００２５】
コート剤Ｘ１に含まれる酸化ニオブナノ粒子１２は、酸化ニオブ（Ｎｂ2Ｏ5）の、自己結着性を発揮し得るコロイド粒子であり、互いに離隔して分散媒１３中に分散している。酸化ニオブナノ粒子１２の粒径Ｄ５０（メディアン径）は、１〜５０ｎｍである。この粒径Ｄ５０の上限は、好ましくは３０ｎｍであり、より好ましくは２０ｎｍであり、更に好ましくは１０ｎｍであり、特に好ましくは５ｎｍである。粒径５０ｎｍ以下の酸化ニオブナノ粒子１２は、良好な自己結着性を発揮しうる。また、酸化ニオブナノ粒子１２の粒径Ｄ５０が小さいほど、コート剤Ｘ１から形成される膜体について低いヘーズすなわち高い透明性を実現するうえで好ましい傾向にある。
【００２６】
酸化ニオブナノ粒子１２の含有量は、１０〜７５重量部である。酸化ニオブナノ粒子１２の当該含有量は、コート剤Ｘ１に含まれるナノダイヤモンド粒子１１と酸化ニオブナノ粒子１２との合計含有量１００重量部に対する相対量である。コート剤Ｘ１から形成されることとなる膜体について高い屈折率を実現するという観点から、酸化ニオブナノ粒子１２の含有量の上限は、好ましくは５５重量部であり、より好ましくは４５重量部であり、更に好ましくは２５重量部であり、特に好ましくは２０重量部である。成膜性の観点から、酸化ニオブナノ粒子１２の含有量の下限は１０重量部である。
【００２７】
自己結着性を発揮しうるコロイド粒子としての酸化ニオブナノ粒子１２は、例えば、１００℃での１０時間乾燥後の固体中にて酸化ニオブに対し０．５〜１．５のモル比で残存するアンモニアを分散安定化剤として含む酸化ニオブコロイド水溶液から得られる。このような酸化ニオブコロイド水溶液は、例えば次のようにして、調製することができる。
【００２８】
まず、フッ酸と硫酸の混合液またはフッ酸に原料たる酸化ニオブを溶解させることにより、酸化ニオブ溶解液を調製する。次に、この酸化ニオブ溶解液とアンモニア水溶液とを、ｐＨを８．０〜１０．０の範囲に保った状態および１０〜９０℃の温度条件の下で、混合して中和反応させて、分散液を得る。中和反応に供される酸化ニオブ溶解液およびアンモニア水溶液の濃度は、得られる分散液におけるＮｂ2Ｏ5濃度が０．２〜０．６質量％となるように設定される。また、中和反応における酸化ニオブ溶解液とアンモニア水溶液の量比については、アンモニア水溶液のアンモニア量が酸化ニオブ溶解液の酸量に対して当量比で１．１〜１．３となるように、選択される。次に、得られた分散液について、前記中和反応で生じた副生塩やイオン性物質をろ過によって除去し、その後に濃縮する。例えば以上のようにして、自己結着性を発揮しうる酸化ニオブ粒子の分散する酸化ニオブコロイド水溶液を調製することができる。
【００２９】
コート剤Ｘ１に含まれる分散媒１３は、コート剤Ｘ１においてナノダイヤモンド粒子１１および酸化ニオブナノ粒子１２を適切に分散させるための媒体である。分散媒１３は、ナノダイヤモンドおよび酸化ニオブが共に溶解性を示す溶媒であるのが好ましい。分散媒１３としては、例えば、メタノールおよびエタノールなどのアルコールや、水が挙げられる。分散媒１３としては、一種類の分散媒を用いてもよいし、二種類以上の分散媒を用いてもよい。ナノダイヤモンド粒子１１および酸化ニオブナノ粒子１２が適切に分散したコロイド溶液としてコート剤Ｘ１を調製するという観点からは、分散媒１３としては水が好ましい。
【００３０】
コート剤Ｘ１は、例えば次のようにして、製造することができる。まず、ナノダイヤモンド粒子１１の分散液と酸化ニオブナノ粒子１２の分散液とを用意する。ナノダイヤモンド粒子１１の分散液としては、いわゆるゼータ電位がネガティブであるナノダイヤモンド粒子１１が安定して分散しているコロイド水溶液を用意する。このようなナノダイヤモンド粒子コロイド水溶液は、アルカリ性の水溶液である場合が多い。酸化ニオブナノ粒子１２の分散液としては、ゼータ電位がネガティブである酸化ニオブナノ粒子１２が安定して分散しているコロイド水溶液を用意する。このような酸化ニオブナノ粒子コロイド水溶液は、中性またはアルカリ性の水溶液である場合が多い。例えば、上述のようにして調製された酸化ニオブコロイド水溶液（ｐＨは８．０〜１０．０に調整されている）を用いることができる。コート剤Ｘ１の製造においては、次に、これら分散液を超音波中で分散させながら混合する。以上のようにして、コート剤Ｘ１を製造することができる。
【００３１】
上記の製造方法においては、ゼータ電位がネガティブであるナノダイヤモンド粒子１１が安定して分散しているコロイド水溶液と、ゼータ電位がネガティブである酸化ニオブナノ粒子１２が安定して分散しているコロイド水溶液とが、混合される。このような構成によると、酸化ニオブナノ粒子１２について安定した分散状態を維持させたうえで、ナノダイヤモンド粒子１１についても安定した分散状態を維持させつつ、両溶液を混合することが可能である。すなわち、ナノダイヤモンド粒子１１の凝集や沈降を生じさせることなく、両溶液を混合することが可能である。上述のように一次粒子間が重畳的に相互作用し得る特異な性質を有するために溶媒中での分散状態を創出することに一定の技術的困難を伴うナノダイヤモンドについて、凝集や沈降を生じさせることなく両溶液を混合することが可能なのである。また、上記の製造方法においては、ゼータ電位がネガティブであるナノダイヤモンド粒子１１が安定して分散しているコロイド水溶液が用いられている。この場合、製造されるコート剤Ｘ１において、酸化ニオブナノ粒子１２について安定した分散状態を維持させたうえでナノダイヤモンド粒子１１についても安定した分散状態を維持させる観点から、ｐＨが６．０から１４．０の範囲に調整されるのが好ましい。
【００３２】
コート剤Ｘ１は、ナノダイヤモンド粒子１１および酸化ニオブナノ粒子１２に加えて他の成分を含んでいてもよい。他の成分としては、例えば、コート剤Ｘ１の成膜を助けるための樹脂材料や界面活性剤、並びに、ナノダイヤモンド粒子１１および酸化ニオブナノ粒子１２の分散を助けるための分散安定化剤が挙げられる。
【００３３】
コート剤Ｘ１には、上述のように、酸化ニオブナノ粒子１２が含まれる。酸化ニオブナノ粒子１２は、水などの分散媒に所定のコロイド粒子として分散された状態から分散媒が蒸散除去されると粒子間が結着するいわゆる自己結着性を発揮し得る粒子である。酸化ニオブナノ粒子１２のこのような結着作用を利用することにより、コート剤Ｘ１から膜体を形成することが可能となる。具体的には、コート剤Ｘ１が所定の基材上に塗布された後に乾燥される際、所定のコロイド粒子たる酸化ニオブナノ粒子１２がコロイド粒子たるナノダイヤモンド粒子１１を伴いつつも自己結着性を発揮することよって、両粒子群を含んで固化した膜体が形成され得る。コート剤Ｘ１に含まれるナノダイヤモンド粒子１１は、コート剤Ｘ１から形成される膜体において、コート剤Ｘ１中での分散状態を反映して分散して含まれることとなる。すなわち、コート剤Ｘ１における酸化ニオブナノ粒子１２群およびナノダイヤモンド粒子１１群は、それぞれのコート剤Ｘ１中での分散状態を反映して相互に混在し、均質な膜体を形成することとなる。このような膜体は、光透過性を有する。コート剤Ｘ１においては、ナノダイヤモンド粒子１１および酸化ニオブナノ粒子１２に関する例えば粒径や含有量の調整により、厚さ１００ｎｍに成膜された場合のヘーズが２．０％以下となるように設定することが可能である。本実施形態において、ヘーズとは、ＪＩＳ Ｋ ７１３６に準拠して測定されたものである。
【００３４】
また、コート剤Ｘ１中には、高屈折率微粒子である酸化ニオブナノ粒子１２と、酸化ニオブナノ粒子１２よりも更に屈折率の高いナノダイヤモンド粒子１１とが分散している。このようなコート剤Ｘ１から形成される膜体は、高屈折率微粒子である酸化ニオブナノ粒子１２と、酸化ニオブナノ粒子１２よりも更に屈折率の高いナノダイヤモンド粒子１１とを含む。このような膜体は、酸化ニオブナノ粒子のみからなる膜体よりも高い屈折率を有し得る。コート剤Ｘ１においては、ナノダイヤモンド粒子１１および酸化ニオブナノ粒子１２に関する例えば含有量の調整により、成膜後の屈折率が１．８５〜２．３となるように設定することが可能である。本実施形態において、屈折率とは、例えば、ＪＩＳ Ｋ ７１４２に準拠して測定されたものである。
【００３５】
以上のように、コート剤Ｘ１は、高い透明性を有するとともに高い屈折率を有する膜体を形成するのに適する。
【００３６】
図２は、本発明の他の実施形態に係る光学部材Ｙの拡大部分断面図である。光学部材Ｙは、透明基材２０と、膜体Ｘ２とを備える。光学部材Ｙは、液晶ディスプレイ、有機エレクトロルミネッセンスディスプレイ、およびプラズマディスプレイ等のフラットパネルディスプレイ用の透明基板、レンズ、並びにタッチパネル用透明パネルなど、光が透過することとなる光学部材である。透明基材２０は、そのような光学部材Ｙの主たる構造要素をなす透明部材であって、光が透過することとなる領域を含む。このような透明基材２０は、例えば、プラスチック系材料ないし樹脂系材料、またはガラス系材料よりなる。膜体Ｘ２は、上述のコート剤Ｘ１から形成されたナノダイヤモンド分散膜（内部構造につき図示略）であって、透明基材２０の光透過領域の少なくとも一部を覆うように設けられている。すなわち、光学部材Ｙは、上述のコート剤Ｘ１から形成された部位を光透過領域の少なくとも一部に有するのである。膜体Ｘ２の厚さは例えば０．０１〜１０μｍである。透明基材２０の例えば屈折率に応じて膜体Ｘ２の例えば屈折率および／または厚さが設定されることにより、膜体Ｘ２は屈折率調整膜（インデックスマッチングフィルム）や反射防止膜として機能することが可能である。
【００３７】
このような光学部材Ｙは、上述のコート剤Ｘ１を透明基材２０上に塗布して薄膜化した後に乾燥固化させることによって、製造することができる。塗布手段としては、例えば、バーコーター、スプレー塗布、スピンコーター、ディップコーター、ダイコーター、コンマコーター、およびグラビアコーターが挙げられる。
【００３８】
光学部材Ｙは、高い透明性を有するとともに高い屈折率を有する膜体を形成するのに適するコート剤Ｘ１から形成された膜体Ｘ２を有する。したがって、光学部材Ｙは、高い透明性を有するとともに高い屈折率を有する膜体を有する光学部材を実現するのに適する。
【実施例】
【００３９】
以下に、実施例に基づいて本発明をより詳細に説明するが、本発明はこれらの実施例に限定されるものではない。
【００４０】
〔実施例１〕
酸化ニオブナノ粒子水分散液（商品名「ＨＲＷ−３０」，酸化ニオブ濃度３質量％，ｐＨ８，粒径Ｄ５０；１５ｎｍ，ｐＨ８におけるゼータ電位；−５２ｍＶ，ジャパンナノコート社製）と、ナノダイヤモンド粒子水分散液（商品名「Ｖｏｘ Ｄ」，ナノダイヤモンド濃度５質量％，ｐＨ９，粒径Ｄ５０；５ｎｍ，ｐＨ９におけるゼータ電位；−５５ｍＶ，Ｃａｒｂｏｄｅｏｎ社製）とを、酸化ニオブ成分７０重量部に対してナノダイヤモンド成分が３０重量部となる量比で、超音波中で分散させながら混合した。このようにして、実施例１のコート剤を調製した。このコート剤を、表面にハードコート層（厚さ３μｍ）を有して当該表面にコロナ処理が施されたポリエチレンテレフタレート（ＰＥＴ）フィルム（商品名「コスモシャインＡ４３００」，厚さ７５μｍ，ＴＯＹＯＢＯ社製）の上に滴下し、バーコーターを使用して塗布した。この後、乾燥機にて１００℃で２分間乾燥した。以上のようにして、実施例１の膜体（厚さ１００ｎｍ）を形成した。
【００４１】
〔実施例２〕
酸化ニオブ成分およびナノダイヤモンド成分の量比を７０重量部および３０重量部に代えて５０重量部（酸化ニオブ成分）および５０重量部（ナノダイヤモンド成分）とした以外は実施例１と同様にして、実施例２のコート剤を調製し、そして実施例２の膜体を形成した。
【００４２】
〔実施例３〕
酸化ニオブ成分およびナノダイヤモンド成分の量比を７０重量部および３０重量部に代えて４０重量部（酸化ニオブ成分）および６０重量部（ナノダイヤモンド成分）とした以外は実施例１と同様にして、実施例３のコート剤を調製し、そして実施例３の膜体を形成した。
【００４３】
〔実施例４〕
酸化ニオブ成分およびナノダイヤモンド成分の量比を７０重量部および３０重量部に代えて２０重量部（酸化ニオブ成分）および８０重量部（ナノダイヤモンド成分）とした以外は実施例１と同様にして、実施例４のコート剤を調製し、そして実施例４の膜体を形成した。
【００４４】
〔実施例５〕
酸化ニオブナノ粒子水分散液（商品名「バイラールＮｂ−Ｇ６０００」，酸化ニオブ濃度６質量％，ｐＨ８，粒径Ｄ５０；１５ｎｍ，ｐＨ８におけるゼータ電位；−５１ｍＶ，多木化学社製）と、ナノダイヤモンド粒子水分散液（商品名「Ｖｏｘ Ｄ」，Ｃａｒｂｏｄｅｏｎ社製）とを、酸化ニオブ成分４０重量部に対してナノダイヤモンド成分が６０重量部となる量比で、超音波中で分散させながら混合した。このようにして、実施例５のコート剤を調製した。このコート剤を、表面にハードコート層（厚さ３μｍ）を有して当該表面にコロナ処理が施されたポリエチレンテレフタレート（ＰＥＴ）フィルム（商品名「コスモシャインＡ４３００」，厚さ７５μｍ，ＴＯＹＯＢＯ社製）の上に滴下し、バーコーターを使用して塗布した。この後、乾燥機にて１００℃で２分間乾燥した。以上のようにして、実施例５の膜体（厚さ１００ｎｍ）を形成した。
【００４５】
〔実施例６〕
酸化ニオブ成分およびナノダイヤモンド成分の量比を４０重量部および６０重量部に代えて２０重量部（酸化ニオブ成分）および８０重量部（ナノダイヤモンド成分）とした以外は実施例５と同様にして、実施例６のコート剤を調製し、そして実施例６の膜体を形成した。
【００４６】
〔比較例１〕
酸化ニオブナノ粒子水分散液（商品名「ＨＲＷ−３０」，ジャパンナノコート社製）を、表面にハードコート層（厚さ３μｍ）を有して当該表面にコロナ処理が施されたポリエチレンテレフタレート（ＰＥＴ）フィルム（商品名「コスモシャインＡ４３００」，厚さ７５μｍ，ＴＯＹＯＢＯ社製）の上に滴下し、バーコーターを使用して塗布した。この後、乾燥機にて１００℃で２分間乾燥した。以上のようにして、比較例１の膜体（厚さ１００ｎｍ）を形成した。
【００４７】
〔比較例２〕
酸化ニオブナノ粒子水分散液（商品名「ＨＲＷ−３０」，ジャパンナノコート社製）と、ナノダイヤモンド粒子水分散液（商品名「ナノアマンド」，ナノダイヤモンド濃度５質量％，ｐＨ５，粒径Ｄ５０；５ｎｍ，ｐＨ５におけるゼータ電位；＋５０ｍＶ，ナノ炭素研究所社製）とを、酸化ニオブ成分２５重量部に対してナノダイヤモンド成分が７５重量部となる量比で、超音波中で混合した。しかしながら、液中にて成分が凝集して沈降した。コート剤を調製することはできなかった。
【００４８】
〔比較例３〕
酸化ニオブナノ粒子水分散液（商品名「バイラールＮｂ−Ｇ６０００」，多木化学社製）と、ナノダイヤモンド粒子水分散液（商品名「ナノアマンド」，ナノ炭素研究所社製）とを、酸化ニオブ成分５０重量部に対してナノダイヤモンド成分が５０重量部となる量比で、超音波中で混合した。しかしながら、液中にて成分が凝集して沈降した。コート剤を調製することはできなかった。
【００４９】
〈ヘーズ〉
上述のようにＰＥＴフィルム上に形成された各膜体について、ヘーズメーター（商品名：「ヘーズメーター３００Ａ」，日本電色工業社製）を使用してヘーズ（％）を測定した。ヘーズの測定は、ＪＩＳ Ｋ ７１３６に準拠して行った。その結果を表１に掲げる。
【００５０】
〈屈折率〉
上述のように形成された各膜体について、エリプソメーター（商品名「自動エリプソメーター ＤＶＡ−３６ＬＡ」，溝尻光学工業所製）を使用して、波長６３３ｎｍにおける屈折率を測定した。その結果を表１に掲げる。
【００５１】
［評価］
実施例１〜６のコート剤から形成された膜体は、いずれも、２．０％以下のヘーズを示した。実施例１〜６のコート剤から形成された膜体は、いずれも、１．８５〜２．３の範囲にある高い屈折率を示した。一方、比較例１のコート剤から形成された膜体は、膜体内にナノダイヤモンド粒子が分散しておらず、実施例１〜６のコート剤から形成される膜体よりも屈折率が低かった。また、比較例２，３では、上述のように、酸化ニオブナノ粒子水分散液とナノダイヤモンド粒子水分散液との混合時に液中にて成分が凝集し、コート剤を得られなかった。比較例２，３において用いられた上記のナノダイヤモンド粒子水分散液は、ナノダイヤモンド粒子について、コロイド安定領域がｐＨ３〜６であってゼータ電位がポジティブに設計されている。このようなナノダイヤモンド粒子水分散液と、ゼータ電位がネガティブである酸化ニオブナノ粒子の水分散液（アルカリ性）とが混合されると、ナノダイヤモンド粒子表面の電荷が中和作用を受けてナノダイヤモンド粒子の分散安定性が損なわれるものと考えられる。
【００５２】
【表１】
2016196617.tif 000003
【符号の説明】
【００５３】
Ｘ１  コート剤
Ｘ２  膜体
Ｙ  光学部材
１１  ナノダイヤモンド粒子
１２  酸化ニオブナノ粒子
１３  分散媒
２０  透明基材
【図１】
2016196617.tif 000004
【図２】
2016196617.tif 000005